(57)【要約】【課題】従来の製品と同じ遮熱効果でより多くの可視光量を確保することが可能であるために植物栽培における生育不良を起こすことが無い農業用被覆材を提供する。【解決手段】熱可塑性樹脂製のテープ状ヤーンおよびまたはモノフィラメントを用いて形成された可視光透過率（τｖ）＞日射透過率（τｅ）＋２であることを特徴とする通気性の織布および不織布を用いる。熱可塑性樹脂製のテープ状ヤーンおよびまたはモノフィラメントの少なくとも一部が熱線吸収性およびまたは熱線反射性を有することが好ましい。【選択図】  なし【特許請求の範囲】
【請求項１】
熱可塑性樹脂製のテープ状ヤーンおよび／またはモノフィラメントを用いて形成され、可視光透過率（τｖ  ％）と日射透過率（τｅ  ％）の関係がτｖ＞τｅ＋２であることを特徴とする遮熱性シート。
【請求項２】
日射透過率が８０％未満である請求項１に記載の遮熱シート。
【請求項３】
熱可塑性樹脂製のテープ状ヤーンおよびまたはモノフィラメントの内部または表面に熱線吸収性物質が存在することを特徴とする請求項１または２に記載の遮熱シート。
【請求項４】
形態が不織布、織布、フィルムのいずれか、またはこれらの複合体であることを特徴とする請求項１から３のいずれかに記載の遮熱シート。
【請求項５】
請求項１から４のいずれかに記載の遮熱性シートを含む農業用被覆シート。
【発明の詳細な説明】
【０００１】
【発明の技術分野】
本発明は、熱線を遮蔽するシートであり、またこのシートを用いた農業用被覆シートに関する。
【０００２】
【従来の技術】
テープ状ヤーンやモノフィラメントおよびそれらを使用して製造された織布やスパンボンド法、メルトブロー法、フラッシュ防止法、湿式法などで製造された不織布、さらにキャスト成形、カレンダー成形、インフレーション成形などの方法で製造されたフィルムを単独であるいは組み合わせてシート状としたものはテント、日除け、農業施設、畜産施設、水産施設、倉庫などの被覆資材として使用されている。近年の温暖化傾向も相俟って特に夏季における被覆下環境の改善が求められている。
【０００３】
このためポリエチレン製テープ状ヤーン織物の片面または両面に黒色系顔料を含む熱可塑性合成樹脂膜を被着した資材（特許文献１：特開平１０−４８００）や銀面化したテープと白色テープを製織してなるシートと黒色テープを製織してなるシートを重ね合せた資材（特許文献２：特開平９−２６２０３０）、さらにはポリオレフィンからなるテープ状ヤーンを製織してなるシートの少なくとも片面にポリオレフィンラミネート層を設け該ラミネート層上に遮光性インキによる印刷を行った資材（特許文献３：特開２００２−３２０４１４）などが提案されている。
【０００４】
しかし、これらの資材は何れも入射太陽光の可視光線領域と近赤外線領域をほぼ同一の割合で遮断するため、該資材被覆下の温度上昇抑制効果が高い資材は明るさの不足が避けられなかった。例えばこれらの資材は夏季、花や野菜の育苗を行う際に高温化防止目的で使用されることがあるが高温化防止効果が高い遮光率の大きい資材は苗の生育に必要な可視光線が不足して苗の軟弱徒長をきたす傾向があり、一方遮光率の小さい資材は高温化防止効果が不充分であるため発芽不良や苗の立ち枯れを生じやすいという問題がある。また工場、倉庫、店舗、畜舎などで使用する日除けや屋根材に各種のシートが用いられているが遮熱性の高い資材は可視光線透過率が低いため内部が暗くなるとともに透視性が悪いという問題がある。
【０００５】
一方農業用途に関しては、農作物はハウスやトンネルなどの施設で周年栽培することが非常に多くなっているが、近年の温暖化傾向もあって高温による病害の誘発や生育障害が問題となっている。例えば、ほうれん草、葉ネギなどの萎凋病、小松菜、カブなどの萎黄病、苺の炭そ病、トマトの青枯れ病などがそれである。このため、農業用ハウス等においては、寒冷紗や遮光シートと呼ばれるネット状の被覆材をハウスの外側に上掛けしたりハウスの内側に内張りカーテンとして設置することが行われている。
【０００６】
しかし、これらの目的に使用される寒冷紗や遮光シートは何れも黒色や白色の顔料およびアルミなどの金属粉を基材中に添加もしくは塗布したものであったりあるいは金属箔を基材表面に積層したものであったり金属を基材表面に蒸着したものであった。しかし、これらの資材は何れも入射太陽光の可視光線領域と近赤外線領域をほぼ同一の割合で遮断するため、高温防止効果の高い資材を求めようとすれば必然的に可視光線透過率が低い物を選択せざるを得なかった。実際これらの資材は野菜、花卉、観葉植物などの育苗ならびに栽培現場で被覆材として使用されているが、高温防止効果が高い遮光率の大きい資材は作物の生育に必要な可視光線が不足して作物の軟弱徒長をきたす傾向があり、一方軟弱徒長しにくい遮光率の小さい資材は高温防止効果が不充分であるという恐れがある。また高温防止の目的で遮光フィルムや梨地フィルムを内張りカーテンに使用する場合もあるが内張りカーテンの下部が高温多湿の雰囲気になり易いため農作物の生育に悪影響を及ぼす場合があった。またこれらのフィルムは通気性がないため風によって内張りカーテンが煽られ、内張りカーテンを農業用ハウスに固定する冶具からカーテンが外れてしまうことがしばしば起こっていた。
【０００７】
通常、風通しの良いカーテンを用いるとすれば、従来から用いられている藁で編んだ被覆材が知られていたり、あるいは、プラスチック製のものであっても、テープ状の編み物が知られていたりするが、通風性が目の大きさで調節されている。風通しを良くするためには、目の大きさを大きくすればよいが、大きくしすぎると太陽からの熱線を遮断する用を為さなくなってしまう。また、目が小さい場合、通風性が悪くなるというほかに、テープ状のヤーンの場合であれば黒若しくは銀色に着色しているから、過度に目を小さくしすぎると作物の生育に必要な可視光線を遮断することになる。
【０００８】
【特許文献１】特開平１０−４８００号公報
【０００９】
【特許文献２】特開平９−２６２０３０号公報
【００１０】
【特許文献３】特開２００２−３２０４１４号公報
【００１１】
【発明が解決しようとする課題】
本発明は、熱線を遮断して可視光線を通すシート資材の提供を課題とする。特に光合成に必要な可視光線を通し、かつ通風性の良い農業用ハウスやトンネルの上掛けや外張りまたは内張り用被覆資材を提供することを課題とする。さらに、この被覆資材を用いる農作物の育成用被覆シートを提供する。
【００１２】
【課題を解決するための手段】
本発明者は、熱線を遮断し、光合成に必要な可視光線を通し、かつ通風性の良い農業ハウスやトンネルの上掛けや外張りまたは内張り用の被覆資材を提供し、もって新たな農作物の栽培方法を提供すべく鋭意検討し本発明を完成させた。
【００１３】
すなわち本発明は、熱可塑性樹脂製のテープ状ヤーンおよび／またはモノフィラメントを用いて形成された可視光透過率（τｖ  ％）＞日射透過率（τｅ  ％）＋２％であることを特徴とする遮熱シートである。これによりシートにより被覆される内部を観察可能、あるいは有用な可視光を供給しながら、内部の温度上昇を抑制することができる。その意味で日射透過率は８０％未満であることが好ましい。
【００１４】
上記の条件を満たすためにテープ状ヤーンおよびまたはモノフィラメントの内部または表面に熱線吸収性物質が存在することが好ましい。
本発明の好ましい遮熱シートの形態は不織布、織布、フィルムのいずれかあるいはこれらの複合体である。特に織布、不織布またはこれらの複合体であると通気性が得られるのでより好ましい。
【００１５】
さらに本発明は、以上の遮熱性シートを含む農業用被覆シートである。この農業用被覆シートで覆われることにより植物の育成環境は高温化を防ぐことができ、育成に必要な光を供給することができる。
【００１６】
【発明の実施の形態】
本発明に用いられるテープ状ヤーンおよびモノフィラメントは、熱可塑性樹脂を用いることができる。熱可塑性樹脂としては、例えば高密度ポリエチレン、低密度ポリエチレン、線状低密度ポリエチレン、ポリプロピレン、プロピレン−α−オレフィン共重合体、エチレン−酢酸ビニル共重合体、ポリエチレンテレフタレート、ポリカーボネート、ポリアクリレート、ポリアミド、ポリ塩化ビニル、ポリフッ素化エチレン共重合体、ポリ乳酸、ポリカプロラクトン、ポリブチレンサクシネートなどを挙げることができる。テープ状ヤーンおよびまたはモノフィラメントが農業用被覆材として用いることを考慮すると、熱可塑性樹脂は透明であることが好ましい。
【００１７】
テープ状ヤーンおよびまたはモノフィラメント（以下基材と称することがある）が透明であることから、被覆された空間が過度に高温となることを防止するために、熱線吸収剤または熱線反射剤が用いることが好ましい。テープ状ヤーン、モノフィラメント（以下構成材料と称することがある）の内部およびまたは表面に熱線吸収物質を存在せしめるためには、当該物質を構成材料に塗布または印刷する方法（特開平９−２６３７１７）や構成材料を形成する基材樹脂に練り込む方法（特開平６−２１４１１３、特開平９−２６３６５８）がある。
【００１８】
熱線吸収物質としては、公知の赤外線あるいは近赤外線吸収剤を用いることができ、そのような物質としてたとえば、フタロシアニン類、ナフタロシアニン類、アントラキノン類を挙げることができる。熱線吸収物質を構成材料に塗布または印刷するためには当該物質とバインダー樹脂を有機溶媒もしくは水系溶媒に溶解もしくは分散させて塗料やインキを作製すればよい。熱線吸収物質を基材樹脂に練り込む場合は、当該物質の含有量は、目的の熱線（近赤外線）領域の吸収量、構成材料の種類と厚さ、編まれた目の大きさや空隙の割合などによって異なるが、基材樹脂に対して、通常０  ．００１  〜３０  重量％、好ましくは０  ．０１〜３  重量％、さらに好ましくは０  ．０２〜１  重量％である。さらに熱線反射剤としては酸化チタン、酸化マグネシウム、酸化アルミニウム、酸化亜鉛、金、銀、銅などが用いられそれぞれの微粒子を基材にコーティングしたり、薄膜として基材に蒸着することができる。
【００１９】
また、混練の際には、必要に応じて、紫外線吸収剤、可塑剤、光安定剤、酸化防止剤、帯電防止剤、スリップ剤、ブロッキング防止剤、防曇剤、保温剤、防霧剤等の添加剤を加えてもよい。
【００２０】
本発明に用いられるテープ状ヤーンは、熱可塑性樹脂をインフレーション法やＴダイ法などで成形することにより製造することができる。単層または積層いずれで用いても良く、得られたフィルムをスリット加工し、さらに必要に応じて延伸することにより製造することができる。また、必要に応じて延伸しても良い。テープ状ヤーンの厚みは、通常１０〜２００μｍ、幅は１〜２０ｍｍである。モノフィラメントは熱可塑性樹脂を押出機でノズルから押出すことにより成形され、さらに必要に応じて延伸することにより製造することができる。モノフィラメントの繊度は通常１００〜３０００デニールである。
【００２１】
（被覆シート）  被覆シートのうちの織布はテープ状ヤーン、モノフィラメント、マルチフィラメント、紡績糸などを単独または組み合せて経糸および緯糸に使用して製織することにより形成され、織構造は平織り、絡み織り、ラッセル織りなどで行うことが可能である。経糸および緯糸の打ち込み本数は最終用途により適宜設定されるが通常０．１〜３０本／２５ｍｍである。また、目ずれを防止するために経緯糸の交点を熱融着やホットメルト接着剤により目止め処理するのが望ましい。
【００２２】
この時の目の大きさは、風通しの良さと、目の隙間を通って地表あるいは作物に到達する制御すべき熱線の量によって異なる。通常  織製時における該テープ状ヤーンの本数は１〜２０本／２５ｍｍである。  通常２〜１８本／２５ｍｍのものが用いられ、好ましくは４〜１６本／２５ｍｍのものが用いられる。該テープの幅も同様に、風通し、目の大きさによっても異なるが、通常１〜２０ｍｍのものが用いられ、好ましくは２〜８ｍｍのものが用いられる。
【００２３】
また被覆シートのうちの不織布は、該テープ状ヤーンおよびまたはモノフィラメントを経緯、斜めなど任意の方向に積層して熱融着あるいはホットメルト接着剤などで目止め処理する方法などにより製造することができる。また不織布はスパンボンド法、メルトブロー法、フラッシュ防止法、湿式法などで製造することができ通常繊度は０．００１〜１５デニール、目付は１０〜６００ｇ／ｍ２である。
【００２４】
本発明のテープ状ヤーンは、光合成有効光量子束（ＰＰＦ）透過率が３０〜９０％かつ熱線透過率が２０〜９０％の樹脂製フィルムをスリット加工して得られる。
上記の材料はそれぞれ単独でも本発明の目的とする遮熱性に優れたシートとしてさまざまな用途で使用できるが、機能の多様化や各材料の欠点を補う目的で複数の材料を複合化することは極めて有効である。例えばテープ状ヤーンおよびまたはモノフィラメントからなる織布と不織布が複合された形態、あるいは不織布とフィルムが複合されている形態が好ましい例である。複合化の形態としては積層が一般的であり全面積層や部分積層を行えるが、必要に応じて平面方向に複数の材料を所定の形状と面積比率で配置することも可能である。複合化するには融着や接着および縫合などの手段がある。
【００２５】
このような平面方向に複数の材料を配置した場合、可視光や日射光の透過率は複合体の少なくとも一部分で可視光透過率＞日射透過率＋２（％）であり、好ましくは日射透過率が８０％未満の箇所が存在すればよい。
さらに本発明の効果を高めるためには、可視光透過率＞日射透過率＋４（％）が好ましく、可視光透過率＞日射透過率＋６（％）がより好ましい。また日射透過率は７０％未満がより好ましく、６０％未満がさらに好ましい。
【００２６】
【発明の効果】
本発明により提供される熱線を遮断して可視光線を通すシートを被覆資材として使用することにより被覆下の環境の高温化を防止すると共に充分な明るさと透視性を確保することができる。このため例えば農業用ハウスで使用すると熱線がカットされ可視光線が有効に透過するし、夏場においても過度の高温、多湿化を避けることができる。これにより夏季の花や野菜の育苗において発芽不良や苗の立ち枯れを防ぐと共に光線不足による軟弱徒長を回避することができる。また工場、倉庫、店舗、畜舎などで日除けや屋根材に使用すれば内部の明るさや透視性を損なうことなく太陽光による内部の高温化を抑制するので快適な環境を確保することができる。
【００２７】
【実施例】以下、実施例により説明する。
【００２８】
可視光透過率（τｖ）は、ＪＩＳ  Ｒ３１０６−１９９８に準拠、日立製作所製Ｕ−４１００形分光光度計を用いて３８０〜７８０ｎｍの範囲で測定し計算した。日射透過率（τｅ）は、ＪＩＳ  Ｒ３１０６−１９９８に準拠、日立製作所製Ｕ−４１００形分光光度計を用いて３００〜２２００ｎｍの範囲で測定し計算した。
【００２９】
（ポリエチレン樹脂組成物）  高密度ポリエチレン［ハイゼックス（登録商標）  ５０００ＳＲ  三井住友ポリオレフィン（株）製、密度（ＪＩＳ  Ｋ７１１２）＝９５５ｋｇ／ｍ３、ＭＦＲ（ＪＩＳ  Ｋ７２１０）＝０．３７］１００重量部と、下記の化学式（１）で表されるナフタロシアニン化合物０．５重量部と、ヒンダードアミン系耐候安定剤［商品名  キマソーブ１１９、チバスペシャリティケミカルズ製］０．６重量部と、紫外線吸収剤［商品名  キマソーブ８１、チバスペシャリティケミカルズ製］０．３重量部とをニ軸スクリュー押出機を用いて２００℃にて溶融混練、ペレット化することにより、ナフタロシアニン化合物含有ポリエチレン樹脂組成物Ａを調製した。
【００３０】
【化１】
2004238784.tif 000002
【００３１】
【実施例１】上記樹脂組成物Ａを単層インフレーション成形機により２１０℃で押し出して厚み８０μのフィルムを製膜し、これをスリット後６．３倍の延伸率で熱延伸して厚み３０μ、幅４ｍｍ、繊度１０００ｄのテープ状ヤーンを製造した。次にスルーザー織機により経糸としてポリエチレンモノフィラメント４８０ｄを２本／２５ｍｍ、緯糸として本テープ状ヤーンを１２本／２５ｍｍの密度に織成してネット状の織物を得た。このネット状の織物シートを地上に等間隔をおいて立てた３本のハウス用馬蹄形支柱を覆い、かつ下は地表面に接する位置まで覆った。これにより南北方向に長さ１００ｃｍ、幅６０ｃｍ、高さ５３ｃｍのトンネル状の空間を形成した。そしてトンネルの中央部の地中に温度センサーを２ｃｍの深さになるよう埋め込んだ。これを用いて植物の生育を調査し、地温を測定した。
また参考のためトンネルのない露地部の地温も同時に測定した。
【００３２】
【比較例１】実施例１のネット状の織物の代わりに、日石ワリフＨＳ（シルバー）（日本石油化学株式会社製割繊維不織布）を用いて行った。
【００３３】
【比較例２】実施例１のネット状の織物の代わりに、スーパーステンレススパッタリングシート  ４ＳステンＦＭネット４０（クラレトレーデイング株式会社製ステンレススパッタリングポリエチレン織布）を用いて行った。
【００３４】
【比較例３】実施例１のネット状の織物の代わりに、ダイオネット８１０（黒）（ダイオ化成株式会社製ポリエチレン織布）を用いて行った。
【００３５】
【比較例４】実施例１のネット状の織物の代わりに、スーパーステンレススパッタリングシート  ４ＳステンネットＮ４５（クラレトレーデイング株式会社製ステンレススパッタリングポリエチレン織布）を用いて行った。
【００３６】
日にちを変えて比較例１〜比較例４によるトンネルを実施例で用いたトンネルの隣に７０ｃｍの間隔をあけてセッティングして、その日の比較例と実施例１での測定を行なった。結果を表１に示す。
【００３７】
比較例に示すように現在一般に流通しているいわゆる遮光性通気資材および遮熱性通気資材は何れも可視光透過率と日射透過率が実質的に同一であり、それぞれの選択性がないため遮熱効果の高い資材は必然的に可視光量が少なくなり植物栽培においては生育不良を引き起こすことにつながる。一方本発明の資材では可視光透過率が常に日射透過率より大きいので従来の製品と同じ遮熱効果でより多くの可視光量を確保することが可能であるために植物栽培における生育不良を起こすことが無い。
【００３８】
【表１】
2004238784.tif 000003